( 3 ) 무전 해 실버 도금 및 표면 처리 : 상기 동 도금 층 이 형성 된 부직포 기재 를 pH : 11 ~ 13 , 시안화 은 칼륨 및 시안화칼륨 = 1 : 1 . 3 중량 비 ( 시안화 은 칼륨 35 g / l 및 시안화칼륨 45 g / l ) 를 포함 하 는 무전 해 치환 실버 도 금액 을 이용 하 여 상온 에서 무전 해 실버 도금 을 실시 하 여 실버 도금 층 을 형성 하 고 , 상기 실버 도금 층 이 형성 된 부직포 기재 를 변색 방지 제 로 타 니 반 100 ~ 120 ml / l 를 포함 하 는 표면 처리 액 을 이용 하 여 상기 실버 도금 층 을 표면 처리 하 여 , 두께 1 . 5 ㎛ 의 실버 도금 층 을 형성 하 여 , 하 기 도 3 과 같 은 전도성 부직포 를 제조 하 였 다 .